(57)【要約】  水蒸気を含んだ環境での高温露出の下で、改善されたクリープ強度と卓越した耐酸化性とのユニークな組み合せをもつボイラー用途向けのマルテンサイト系耐熱鋼は、（ｗｔ．−％で）以下の融解分析を有する：Ｃが０．１０〜０．１６％、Ｓｉが０．２０〜０．６０％、Ｍｎが０．３０〜０．８０％、Ｐが０．０２０％以下、Ｓが０．０１０％以下、Ａｌが０．０２０％以下、Ｃｒが１０．５〜１２．００％、Ｍｏが０．１０〜０．６０％、Ｖが０．１５〜０．３０％、Ｎｉが０．１０〜０．４０％、Ｂが０．００８〜０．０１５％、Ｎが０．００２〜０．２０％、Ｃｏが１．５０〜３．００％、Ｗが１．５〜２．５０％、Ｎｂが０．０２〜０．０７％、Ｔｉが０．００１〜０．０２０％である。その鋼の残部は鉄と避けられない不純物とからなる。その鋼は、１０５０℃〜１１７０℃の温度範囲内で約１０分〜約２０分の間焼きなましされ、空中または水中で室温まで冷却され、それから７５０℃〜８２０℃の焼もどし温度で少なくとも１時間焼もどしされる。それは、５ｖｏｌ−％未満の平均なδ−フェライト含有量を有するマルテンサイト系ミクロ構造を示す。【選択図】なし【特許請求の範囲】
【請求項１】
重量パーセントで以下の化学組成を有する鋼からなる高温用途向けシームレス管状製品：
Ｃ：０．１０〜０．１６％
Ｓｉ：０．２０〜０．６０％
Ｍｎ：０．３０〜０．８０％
Ｐ≦０．０２０％
Ｓ≦０．０１０％
Ａｌ≦０．０２０％
Ｃｒ：１０．５０〜１２．００％
Ｍｏ：０．１０〜０．６０％
Ｖ：０．１５〜０．３０％
Ｎｉ：０．１０〜０．４０％
Ｂ：０．００８〜０．０１５％
Ｎ：０．００２〜０．０２０％
Ｃｏ：１．５０〜３．００％
Ｗ：１．５０〜２．５０％
Ｎｂ：０．０２〜０．０７％
Ｔｉ：０．００１〜０．０２０％
前記鋼の残部は、鉄および避けられない不純物である。
【請求項２】
Ｂ／Ｎ≦１．５である、請求項１に記載のシームレス管状製品。
【請求項３】
ｗｔ％で、
１．００％≦Ｍｏ＋０．５Ｗ≦１．５０％
である、請求項１または２に記載のシームレス管状製品。
【請求項４】
ｗｔ％で、
Ｂ−（１１／１４）（Ｎ−１０−（１／２．４５）・（ｌｏｇＢ＋６．８１）−（１４／４８）・Ｔｉ）≧０．００７
である、請求項１から３のいずれか一項に記載のシームレス管状製品。
【請求項５】
ｗｔ．−％で、
２．６≦４・（Ｎｉ＋Ｃｏ＋０．５・Ｍｎ）−２０・（Ｃ＋Ｎ）≦１１．２
である、請求項１から４のいずれか一項に記載のシームレス管状製品。
【請求項６】
炭素含有量が０．１３〜０．１６％の間である、請求項１から５のいずれか一項に記載のシームレス管状製品。
【請求項７】
Ｍｏ含有量が０．３０〜０．６０％の間である、請求項１から６のいずれか一項に記載のシームレス管状製品。
【請求項８】
Ｂ含有量が０．００９５〜０．０１３％の間である、請求項１から７のいずれか一項に記載のシームレス管状製品。
【請求項９】
Ｔｉ含有量が０．００１〜０．００５％の間である、請求項１から８のいずれか一項に記載のシームレス管状製品。
【請求項１０】
ミクロ組織が、少なくとも９５％の焼もどしマルテンサイトを含み、前記残部がデルタフェライトである、請求項１から９のいずれか一項に記載のシームレス管状製品。
【請求項１１】
前記ミクロ組織が、少なくとも９８％の焼もどしマルテンサイトを含み、前記残部がデルタフェライトである、請求項１から１０のいずれか一項に記載のシームレス管状製品。
【請求項１２】
前記ミクロ組織が、マルテンサイト系でありかつデルタフェライトを含まない、請求項１から１１のいずれか一項に記載のシームレス管状製品。
【請求項１３】
請求項１から１２のいずれか一項に記載のシームレス管。
【請求項１４】
請求項１から１２のいずれか一項に記載のシームレス管状製品の生産方法であって、
請求項１から１２のいずれか一項に記載の化学組成を有する鋼を鋳造するステップと、
前記鋼を高温形成するステップと、
前記鋼を加熱し、前記鋼を１０〜１２０分の時間で１０５０℃〜１１７０℃の温度範囲内に保持するステップと、
前記鋼を室温まで冷却するステップと、
前記鋼を再加熱し、前記鋼を、７５０℃〜８２０℃の間である焼もどし温度ＴＴまで少なくとも１時間保持するステップと、
前記鋼を室温まで冷却するステップと、
を備える生産方法。
【請求項１５】
前記冷却ステップが、空冷または水冷を使って行われる、請求項１４に記載の鋼シームレス管状製品の生産方法。
【発明の詳細な説明】
【技術分野】
【０００１】
本発明は、昇温で、すなわち５５０〜７５０℃かつ高応力で機能（作動）する部品用マルテンサイト系高クロム耐熱鋼（スチール）に関する。本発明による鋼は、発電、化学、および石油化学の産業において使用され得る。
【背景技術】
【０００２】
フェライト系／マルテンサイト系高Ｃｒ鋼材料は、最近の発電所において、再熱器／過熱器管としてかつ蒸気パイプとして広く使用されている。熱発電所の正味効率をさらに改善することは、圧力や温度の蒸気パラメータの増大を必要とする。したがって、より効率的な発電所サイクルを実現するには、改善された蒸気側の耐酸化性を有するより強い材料が必要になる。卓越したクリープ特性とより優れた耐酸化性とを組み合わせた新しいマルテンサイト系高クロム鋼を開発しようとする既知の努力はこれまで、いわゆるＺ相の発生により失敗していた。Ｚ相は、急速に粗雑になり、それによって周囲の強化ＭＸ析出物（沈殿）を消費する複合窒化物である。ＭはＮｂやＶであり、ＸはＣやＮである。
【０００３】
高クロム鋼材料という表現は一般に、９ｗｔ．−％を超えるＣｒを含む鋼を意味する。しかしながら、良好な耐水蒸気酸化性に不可欠である高Ｃｒ含有量は、すなわち９ｗｔ．−％を超えるＣｒを含有することは、Ｚ相生成の推進力を増大し、炭化クロム析出物の粗雑化率も大きくする。ＭＸ析出物および炭化クロム析出物の両者のミクロ組織安定化効果の低下は、マルテンサイト系高Ｃｒ耐熱鋼グレードにおける長期のクリープ破断強度の低下の原因になる。こうして、将来の鋼開発の主要な課題は、クリープ破断強度と耐酸化性との間における明らかな矛盾を解決することである。
【０００４】
現在、高温用途（適用）については、すなわち、稼働（サービス）温度を５５０℃より高くした状態での用途については、ＡＳＴＭグレード（等級）９１および９２が広く使用されており、いずれも６００℃、９０ＭＰａおよび１１４ＭＰａで１０５ｈ後にクリープ破断強度をもった９ｗｔ．−％のＣｒをそれぞれ含有する。２つの鋼の主要な違いは、グレード９１の場合における１ｗｔ．−％と比べて、グレード９２が１．８ｗｔ．−％の範囲内のＷと０．４ｗｔ．−％の還元されたＭｏとを含有することである。加えて、グレード９２は、０．００５ｗｔ．−％を下回る少量のＢを含有する。
【０００５】
いずれの鋼も、６００℃を上回る温度において蒸気雰囲気中の不十分な耐酸化性に苦しんでおり、そのことが適用温度範囲を著しく制限している。熱伝達を伴うボイラー部品において特に、酸化物スケールは断熱材として働き、それによって金属温度を増大させ、その結果として対応する部品の寿命を短くする。加えて、酸化物スケールは、もし運転中に完全に小さく割られた（砕かれた）なら、後続する蒸気運搬部品に浸食損傷を引き起こし、または、蒸気タービンに入った後にタービン翼と案内羽根とに浸食損傷を引き起こす。小さく割られた酸化物スケールは、特にベンド（曲り管）の領域内で管閉塞を引き起こし、蒸気流を妨げ、しばしば局部的な過熱と悲惨な故障とに終わるかもしれない。
【０００６】
Ｘ２０ＣｒＭｏＶ１１−１は、十分に確立された、高温用途向けの高Ｃｒフェライト／マルテンサイト系鋼であり、当該鋼は、０．２０ｗｔ．−％のＣ、１０．５〜１２ｗｔ．−％のＣｒ、１ｗｔ．−％のＭｏ、および０．２ｗｔ．−％のＶを含有する。この鋼は、より高いＣｒ含有量のためＡＳＴＭ鋼グレード９１および９２の酸化特性よりも良い酸化特性を示すが、劣ったクリープ破断強度（６００℃で１０５ｈ後のクリープ破断強度はおよそ５９ＭＰａである）を示す。加えて、熱加工性および溶接性は、０．２０ｗｔ．−％の高Ｃ含有量のために悪化（低下）する。ＡＳＴＭグレード１２２は、１０〜１２％のＣｒ、１．８％のＷ、１％のＣｕを含有し、またＭＸ強化粒子の析出を誘発するためにＶ、Ｎｂ、およびＮの添加物を含有する。そのクリープ破断強度は、６００℃で１０５ｈ後に９８ＭＰａのクリープ破断強度を示すＡＳＴＭグレード９２のものを大幅に下回っている。
【０００７】
また、高Ｃｕ含有量のために熱加工性の問題が存在する。
【０００８】
１１〜１２ｗｔ．−％のＣｒを有する別の鋼が存在する。それは主に薄肉管として使用され、良好な蒸気側の耐酸化性とＡＳＴＭグレード９１のレベルでのクリープ破断強度とを組み合わせたＶＭ１２−ＳＨＣ鋼と呼ばれている。このような鋼の概念は、特許出願ＷＯ０２０８１７６６から知られており、当該出願には重量を単位として０．０６〜０．２０％のＣ、０．１０〜１．００％のＳｉ、０．１０〜１．００％のＭｎ、０．０１０％より多くないＳ、１０．００〜１３．００％のＣｒ、１．００％より多くないＮｉ、１．００〜１．８０％のＷ、（Ｗ／２＋Ｍｏ）が１．５０％より多くないようなＭｏ、０．５０〜２．００％のＣｏ、０．１５〜０．３５％のＶ、０．０４０〜０．１５０％のＮｂ、０．０３０〜０．１２％のＮ、０．００１０〜０．０１００％のＢ、任意選択で最大０．０１００％のＣａを含有するとともに、残りの化学組成が鉄と調製プロセスもしくは鋼鋳造に起因するまたはそれらのために要する不純物もしくは残留物とからなる高温使用向け鋼が開示されている。化学成分含有量によって、１０５０〜１０８０℃の間で焼ならし熱処理して焼もどした後の鋼がデルタフェライトを含まないまたは事実上含まない焼もどしマルテンサイト組織を有するような関係が好適には検証される。この鋼と比べて、クリープ破断強度は、依然として、耐（腐）食性や機械的特性などのような他の特性を、影響を受けないうちに改善され得る。
【発明の概要】
【発明が解決しようとする課題】
【０００９】
したがって、本発明の目的は、パイプおよび管用のＡＳＴＭグレード９２鋼よりも大幅に良いクリープ破断強度をもつとともに、背景技術に記載したＸ２０ＣｒＭｏＶ１１−１鋼とＶＭ１２−ＳＨＣ鋼とに匹敵するまたはこれらよりも良い高温腐食および水蒸気酸化作用（反応）をもつマルテンサイト系耐熱鋼のシームレス（継ぎ目のない）管状製品を提供することである。
【００１０】
本発明の更なる目的は、δ−フェライトとしても既知のデルタフェライトの含有量を平均で５ｖｏｌ．−％まで制限したマルテンサイト系ミクロ組織を示す鋼を得ることである。
【００１１】
本発明の別の目的は、シームレス管やシームレスパイプなどのような小径または大径のシームレス管状製品の製造を許容する鋼と、既知の確立された製造プロセスを使用して溶接管、溶接パイプ、鍛造物、およびプレートの製造に適した鋼とを提供することである。
【００１２】
この鋼は、高温での応力の下で作動する全種類の部品用の製品材料として、特に、発電、化学、および石油化学の産業における、継ぎ目のない溶接した管／パイプ、鍛造品、およびプレートとして適している。加えて、本発明による鋼は耐焼もどし性であり、８００℃で３０時間までの長い焼もどし時間の後に降伏力は４４０ＭＰａ以上またはそれと同等であり、引張応力は６２０ＭＰａ以上またはそれと同等であり、２０℃での強靭性は縦方向に試験されたときには４０Ｊ以上またはそれと同等であり、横方向に試験されたときには２７Ｊ以上またはそれと同等である。
【課題を解決するための手段】
【００１３】
本発明によれば、この目的は、重量パーセントで以下の化学組成を有する鋼の高温用途向けシームレス管状製品によって達成され得る：
Ｃ：０．１０〜０．１６％
Ｓｉ：０．２０〜０．６０％
Ｍｎ：０．３０〜０．８０％
Ｐ≦０．０２０％
Ｓ≦０．０１０％
Ａｌ≦０．０２０％
Ｃｒ：１０．５０〜１２．００％
Ｍｏ：０．１０〜０．６０％
Ｖ：０．１５〜０．３０％
Ｎｉ：０．１０〜０．４０％
Ｂ：０．００８〜０．０１５％
Ｎ：０．００２〜０．０２０％
Ｃｏ：１．５０〜３．００％
Ｗ：１．５０〜２．５０％
Ｎｂ：０．０２〜０．０７％
Ｔｉ：０．００１〜０．０２０％、前記鋼の残部は鉄と不可避の（避けられない）不純物とである。
【００１４】
好ましくは、ホウ素と窒素との比は、高温加工性を達成するＢ／Ｎ≦１．５であるようにする。
【００１５】
好ましくは、以下の式を満たす：
１．００％≦Ｍｏ＋０．５Ｗ≦１．５０％（ｗｔ％で）。
【００１６】
別の好ましい実施の形態では、以下の式を満たす（ｗｔ．−％で）：
Ｂ−（１１／１４）（Ｎ−１０−（１／２．４５）・（ｌｏｇＢ＋６．８１）−（１４／４８）・Ｔｉ）≧０．００７。
【００１７】
別の好ましい実施の形態では、以下の式を満たす（ｗｔ．−％で）：
２．６≦４・（Ｎｉ＋Ｃｏ＋０．５・Ｍｎ）−２０・（Ｃ＋Ｎ）≦１１．２。
【００１８】
好ましい実施の形態では、炭素含有量は０．１３〜０．１６％の間である。
【００１９】
別の好ましい実施の形態では、Ｍｏ含有量は０．２０〜０．６０％の間である。
【００２０】
好ましくは、Ｂ含有量は０．００９５〜０．０１３％の間である。
【００２１】
好ましい実施の形態では、Ｔｉ含有量は０．００１〜０．００５％の間である。
【００２２】
別の好ましい実施の形態では、ミクロ組織は、少なくとも平均９５％の焼もどしマルテンサイトを含み、その残部はデルタフェライトである。
【００２３】
さらにより好ましい実施の形態では、ミクロ組織は、少なくとも平均９８％の焼もどしマルテンサイトを含み、その残部はデルタフェライトである。
【００２４】
最も好ましい実施の形態では、ミクロ組織はマルテンサイト系であり、デルタフェライトを含まない。
【００２５】
本発明はまた、以下のステップを含む生産方法に関している：
本発明による化学組成を有する鋼を鋳造するステップと、
前記鋼を加熱形成するステップと、
前記鋼を加熱し、前記鋼を１０〜１２０分の間の時間で１０５０℃〜１１７０℃の間の温度範囲内に保持するステップと、
前記鋼を室温まで冷却するステップと、
前記鋼を再加熱し、７５０℃〜８２０℃の間である焼もどし温度ＴＴまで少なくとも１時間前記鋼を保持するステップと、
前記鋼を室温まで冷却するステップ。
【００２６】
好ましくは、その冷却ステップは、空冷または水冷を使用して行われる。
【００２７】
再加熱ステップ後の冷却ステップは、水冷を使用して行われてもよい。
【００２８】
加熱ステップ後の冷却ステップは、水冷を使用して行われてもよい。
【００２９】
本発明は、本発明のシームレス管状製品による鋼と同一の鋼を使って溶接した管、パイプ、またはプレートの生産に関係し、または、本発明によるプロセスに関係してもよい。
【図面の簡単な説明】
【００３０】
【図１】クロム含有量に対して曲線で表された、酸化による質量増加の概略を示す図である。
【発明を実施するための形態】
【００３１】
本発明によれば、マルテンサイト系高クロム耐熱鋼は、以下の化学組成を有して生成される。
【００３２】
（１）Ｃ：０．１０〜０．１６％
Ｃは、十分な炭化物析出（沈殿）を得るために少なくとも０．１０％まで添加される必要がある。加えて、Ｃはオーステナイト安定化元素でもある。０．１０％を下回るＣ含有量は、ミクロ組織内でより多くのδ−フェライトを含むだろう。過剰なＣ添加が強靭性および溶接特性を制限するから、炭素の上限は０．１６％である。
【００３３】
（２）Ｓｉ：０．２０〜０．６０％
Ｓｉは、製鋼プロセス中の脱酸（素）に使用される。加えて、この元素は、重要な元素のうちの１つであり、鋼中の酸化作用（挙動）を決定する。Ｓｉ添加の十分な酸化改善効果を達成するために、少なくとも０．２０％の量が必要である。上位のＳｉレベルは、好ましくは、０．６０％まで制限される。その理由は、過剰なＳｉ添加は、析出物（沈殿物）の粗大化を促進し、強靭性を低下させるからである。好ましくは、下限は０．２５％である。
【００３４】
（３）Ｍｎ：０．３０〜０．８０％
Ｍｎは効果的な脱酸元素である。この元素は、硫黄を結びつけ、δ−フェライト生成を低減する。少なくとも０．３０％のＭｎが添加されてもよい。過剰な添加は高温での鋼の強度を低下させるから、上限は０．８％となるであろう。
【００３５】
（４）Ｐ≦０．０２０％
Ｐは、鋼の強靭特性を低下させる粒界活性元素（有効成分）である。その含有量は、強靭特性に関してＰへの悪影響を避けるために０．０２０％まで制限されなければならない。Ｐは、不純物として避けられないかもしれないが、０．００％以上の量で存在してもよい。
【００３６】
（５）Ｓ≦０．０１０％
Ｓは、硫化物を生成し、鋼の強靭特性および高温加工性特性を低下させる。上位のＳ含有量の０．０１０への制限は、加熱作業操作中の欠陥生成と強靭性への悪影響とを防ぐ。Ｓは、不純物として避けられないかもしれないが、０．００％以上の量で存在してもよい。
【００３７】
（６）Ａｌ≦０．０２０％
Ａｌは、製鋼プロセス中に使用される強力な脱酸元素である。０．０２％を上回る過剰なＡｌ添加は、ＡｌＮ生成を誘発する能力があり、それによって鋼中の強化ＭＸ（ＭはＮｂやＶであり、ＸはＣやＮである）窒化物析出の量を減少させ、その結果、クリープ強度特性を低下させる。Ａｌは、不純物として避けられないかもしれないが、０．００％以上の量で存在してもよい。
【００３８】
（７）Ｃｒ：１０．５〜１２．００％
Ｃｒは、マルテンサイト系ミクロ組織の境界でできる炭化物を生成する。炭化クロムは、高温での露出中のマルテンサイト系ミクロ組織の安定化に不可欠である。Ｃｒは、鋼の高温酸化作用（挙動）を改善する。Ｃｒ添加の十分な酸化改善効果を明らかにするために、少なくとも１０．５％の含有量が必要である。１２％を上回るＣｒ含有量は、増大したδ−フェライトの生成に終わる。
【００３９】
（８）Ｍｏ：０．１０〜０．６０％
Ｍｏは、固溶体強化の原因にもなるクリープ破断強度の改善にとって重要な元素である。この元素は、炭化物（カーバイド）と金属間相とにも取り込まれる。０．１０％のＭｏ含有量が添加されてもよい。０．６０％を上回るＭｏ添加は、強靭性を悪化させ、δ−フェライト含有量の増加を誘発する。なお、Ｍ含有量とＷ含有量とは、炭化物と金属間相との十分な析出を確保するために、（重量％で）１≦Ｍｏ＋０．５×Ｗ≦１．５の関係を満たすことに留意する。
【００４０】
（９）Ｖ：０．１５〜０．３０％
Ｖは、Ｎと結合して、可干渉性のＭＸ窒化物（ＭはＮｂやＶであり、ＸはＣやＮである）を生成し、これが長期のクリープ特性の増大に寄与する。０．１５％を下回る含有量はこの長期のクリープ改善特性効果を達成するのに十分でない一方、０．３０％を上回る含有量は強靭性を低下させ、平均体積で５％を上回るδ−フェライト含有量の結果として危険を増大させる。
【００４１】
（１０）Ｎｉ：０．１０〜０．４０％
Ｎｉは、重要な強靭性改善元素である。したがって、０．１０％の最小含有量が必要である。しかしながら、この元素は、０．４０％を上回る含有量で添加された場合、Ａｃ１温度を低下させ、クリープ破断強度を減少させる傾向がある。
【００４２】
（１１）Ｂ：０．００８〜０．０１５％
Ｂは、Ｍ２３Ｃ６炭化物の安定化とマルテンサイト系ミクロ組織の回復の遅れとの原因になる決定的な元素である。この元素は、粒界を強化し、クリープ破断強度の長期の安定性を改善する。加えて、Ｂは、クリープ破断延性の顕著な改善の原因になる。最大の強化効果を達成するために、少なくとも０．００８％の添加が必要である。しかしながら、０．０１５％を上回る含有量は、鋼の最大処理温度を大幅に低下させ、有害と見なされる。ＢとＮの添加は、既知の高温加工プロセスを使って変換を可能にするために、Ｂ／Ｎ≦１．５の関係を満たすことになっている。実際に、このＢ／Ｎの関係は、本発明による製造プロセスを使って小径または大径の継ぎ目なく溶接した管、パイプ、およびプレートの製造を許容（可能に）する。好ましくは、Ｂ含有量は、０．００９５〜０．０１３０（ｗｔ％）の間であるべきである。
【００４３】
（１２）Ｎ：０．００２〜０．０２０％
窒素は、クリープ破断強度の達成の原因となるＭＸ（ＭはＮｂやＶであり、ＸはＣやＮである）窒化物および炭窒化物の生成に必要である。少なくとも０．００２％を添加してもよい。しかしながら、過剰なＮ添加、すなわち０．０２０％を上回るＮ添加は、改善されたＢＮ生成に終わり、それによって、Ｂ添加の強化効果を低減させる。
【００４４】
好ましくは、ＢとＮの含有量（重量％で）は、以下の関係を満たすことになっている：
Ｂ−（１１／１４）（Ｎ−１０−（１／２．４５）・（ｌｏｇＢ＋６．８１）−（１４／４８）・Ｔｉ）≧０．００７。
【００４５】
（１３）Ｃｏ：１．５０〜３．００％
Ｃｏは、非常に効果的なオーステナイト生成元素であり、δ−フェライト生成を制限するのに有用である。さらに、この元素はＡｃ１温度の状態で弱い効果のみを有する。加えて、この元素は、熱処理後の初期析出のサイズ（大きさ）を小さくすることによってクリープ強度特性を改善する元素である。したがって、１．５０％の最小含有量を添加することになっている。好ましくは、最小含有量は１．７５％である。しかしながら、過剰な添加のＣｏは、高温操作中での金属間相の増大析出により脆化を誘発するかもしれない。同時に、Ｃｏは非常に高価である。したがって、添加の３．００％への制限、好ましくは２．５０％への制限が必要である。
【００４６】
Ｎｉ、Ｃｏ、Ｍｎ、Ｃ、およびＮの含有量（重量％で）が以下の式に従うことが好ましい：
２．６≦４・（Ｎｉ＋Ｃｏ＋０．５・Ｍｎ）−２０・（Ｃ＋Ｎ）≦１１．２。
【００４７】
（１４）Ｗ：１．５０〜２．５０％
Ｗは、効果的な溶体強化剤として既知である。同時に、この元素は、炭化物に取り込まれ、クリープ強度増大にも寄与し得るＣ１４ラーベス相を生成する。したがって、１．５０％の最小含有量が必要とされる。しかしながら、この元素は、高価であり、製鋼および鋳造プロセス中に強く分離しており、この元素は、著しい脆化を引き起こす金属間相を生成する。したがって、Ｗ添加の上限は２．５０％に設定されるかもしれない。なお、ＭｏとＷの含有量（重量％で）は、炭化物と金属間相との十分な析出を確保するために、１．００≦Ｍｏ＋０．５Ｗ≦１．５０という関係を満たすことになっていることに留意されたい。
【００４８】
（１５）Ｎｂ：０．０２〜０．０７％。
【００４９】
Ｎｂは、クリープ特性のためだけでなくオーステナイト結晶粒度制御のために重要な安定ＭＸ炭窒化物を生成する。０．０２％の最小含有量を添加してもよい。０．０７％を上回るＮｂ含有量は、クリープ強度特性を低下させ得る粗いＮｂ炭化物の生成をもたらす。したがって、上限は０．０７％に設定される。
【００５０】
（１６）Ｔｉ：０．００１〜０．０２０％
Ｔｉは、強い窒化物生成元素である。窒化物の生成により遊離Ｂを保護することが有用である。０．００１％の最小含有量は、この目的のために必要とされる。しかしながら、０．０２０％を上回る過剰なＴｉ含有量は、大きなブロック状のＴｉＮ析出の生成により強靭特性を低下させ得る。
【００５１】
鋼の残部は、鉄と製鋼および鋳造プロセスに由来する通常の残留元素とを含む。使用される鋳造技術は、当業者に既知のものである。本発明者により、不純物は、タンタル、ジルコニウムなどのような元素と、回避できないその他の元素とを意味する。タンタルおよびジルコニウムは鋼に意図的に添加されないが、不可避な不純物として全体で５０ｐｐｍ未満存在し得ることが言及されるべきである。
【００５２】
鋼の実施の形態において、不可避な不純物には、銅（Ｃｕ）、ヒ素（Ａｓ）、スズ（Ｓｎ）、アンチモン（Ｓｂ）、および鉛（Ｐｂ）のうちの１つまたは複数が含まれてもよい。
【００５３】
Ｃｕは、０．２０％以下の含有量で存在してもよい。
【００５４】
元素Ａｓは１５０ｐｐｍ以下の含有量で存在し、元素Ｓｎは１５０ｐｐｍ以下の含有量で存在し、元素Ｓｂは５０ｐｐｍ以下の含有量で存在し、元素Ｐｂは５０ｐｐｍ以下の含有量で存在し、および、総含有量Ａｓ＋Ｓｎ＋Ｓｂ＋Ｐｂは０．０４質量％以下である。
【００５５】
鋼は、約１０〜約１２０分の時間、１０５０℃〜１１７０℃の間の温度範囲内で焼ならしされ、空中または水中で室温まで冷却され、次いで、少なくとも１時間、７５０℃〜８２０℃の間の温度範囲内で焼もどしされる。
【００５６】
結果として得られた鋼は、顕著かつ絶対的に優れた（卓越した）高温強度とより優れた耐水蒸気酸化性とをもっていることが見出された。さらに、Ｃｒｅｑ．／Ｎｉｅｑ．比が２．３未満であることによって、平均的なδ−フェライト含有量が、強靭性の問題を避けるために５ｖｏｌ．％未満まで制限可能であることが見出された。ここで、Ｃｒｅｑ．およびＮｉｅｑ．は、それぞれＣｒ＋６Ｓｉ＋４Ｍｏ＋１．５Ｗ＋１１Ｖ＋５Ｎｂ＋８Ｔｉおよび４０Ｃ＋３０Ｎ＋２Ｍｎ＋４Ｎｉ＋２Ｃｏ＋Ｃｕとして定義される。驚くべきことに、１．５以下のＢ／Ｎ比が、既知の変換プロセスを使って熱間加工操作を可能にするために保持されなければならないことが見出された。
【００５７】
５ｖｏｌ．−％を上回る含有量は強靭特性を低下させるので、デルタフェライト含有量は５ｖｏｌ．−％を超えるものとなっていない。
【００５８】
高温形成プロセスにより、以下が意味される：熱間圧延、ピルガー、熱間引抜き（絞り）、鍛造、プラグミル、マンドレルロッドがいくつかのインライン（一列に並んだ）ロールスタンドを介して細長い窪み（凹み）を押して中空部を形成するプッシュベンチプロセス、連続圧延、および他の既知の圧延プロセス。本発明による鋼は、管およびパイプの形状に形成され得る。酸化挙動や耐クリープ性などのような満足できる特性を示す鋼を使って多くの試みがなされたが、これらの鋼は、これらの高温形成プロセスを通じて満足できる成形品を与えることに失敗した。特に、シームレス管またはパイプを得ることさえ時々できなかった。本発明の鋼は、満足できる特性をもつシームレス管状製品を有することを可能にし、および、高温形成プロセスによってシームレス管状製品またはプレートを得る実行可能な手段を可能にし、これらの製品は寸法要件の中にある。
【実施例】
【００５９】
本発明の鋼の利益が、以下の実施例に基づいてさらに詳細に説明されるだろう。表１に示した化学組成を有する、本発明による鋼（鋼１、鋼２、鋼３）と比較例の鋼（鋼４、鋼５）とは、真空誘導溶解炉を使って１００ｋｇのインゴットに対して鋳造され、次いでプレート（１３〜２５ｍｍ厚）に熱間圧延され、続いて、焼ならしおよび焼もどしされた。焼ならし熱処理は、１０６０℃〜１１００℃の温度範囲内で３０分間実施され、その後に室温まで空冷された。焼もどしは、７８０℃で１２０分間行われ、再び空気中（空中）で冷却された。
【００６０】
比較例の鋼４および５は、０．００８を下回るＢ含有量を有し、したがって本発明に合わない（一致しない）。
【００６１】
鋼４の場合、Ｎｉ、Ｃｏ、Ｍｎ、Ｃ、およびＮの添加は式
２．６≦４・（Ｎｉ＋Ｃｏ＋０．５・Ｍｎ）−２０（Ｃ＋Ｎ）≦１１．２（ｗｔ．−％で）
を満たさない。
【００６２】
鋼５も式
Ｂ−（１１／１４）（Ｎ−１０−（１／２．４５）・（ｌｏｇＢ＋６．８１）−（１４／４８）・Ｔｉ）≧０．００７（ｗｔ．％で）
を満たさない。
【００６３】
【表１】
2019524996.tif 000002
【００６４】
２つの実施例の鋼（鋼１、鋼２、鋼３）について、表２に示されている結果は、引張強度、降伏応力、伸び、面積縮小、およびシャルピーＶノッチ衝撃エネルギーの目的に合う室温で得られた。
【００６５】
【表２】
2019524996.tif 000003
【００６６】
２つの実施例の鋼の試料に関してＩＳＯ  ＤＩＮ  ＥＮ  ２０４に従って実行されたクリープ試験は、クリープ破断強度の顕著な改善をさらに示した。これは、破断時間が１３０ＭＰａおよび１００ＭＰａでの長期クリープ試験時のＰ９１、Ｐ９１、ＶＭ１２−ＳＨＣ、Ｐ１２２、およびＸ２０ＣｒＭｏＶ１１−１のような最先端の鋼よりも少なくともほぼ２倍を超えることに反映されている。その結果は表３に示されている。さらに、比較例の鋼は、本発明による鋼のクリープ破断強度に達しない。
【００６７】
【表３】
2019524996.tif 000004
【００６８】
図１は、クロム含有量に対して曲線で表された、高温での水蒸気雰囲気中の酸化による質量増加の概略を示す。概略の構成の根拠は、ＩＳＯ  ２１６０８：２０１２に従って実行された水蒸気雰囲気中の酸化試験である。
【００６９】
図１では、異なる水蒸気酸化挙動を表示す３つの領域が、以下の通りに定義された：
（Ｉ．）５０００ｈ後に１０ｍｇ／ｃｍ２を上回る質量増加に対する非保護的な挙動
（ＩＩ．）５〜１０ｍｇ／ｃｍ２の範囲内での質量増加に対する中間的な挙動
（ＩＩＩ．）５ｍｇ／ｃｍ２を下回る質量増加に対する保護的な挙動。
【００７０】
それに応じて、酸化挙動に関して異なる高Ｃｒマルテンサイト系耐熱鋼の分類が以下の表４において実施された。領域Ｉ、ＩＩ、およびＩＩＩは、図１に記載の質量増加に対応する。２つの実施例の鋼は、明らかに、耐水蒸気酸化性に関してＰ９１、Ｐ９２、Ｐ１２２、およびＸ２０ＣｒＭｏＶ１１−１より性能が優れている。本発明は、ＶＭ１２−ＳＨＣと同等の挙動を示す。
【００７１】
【表４】
2019524996.tif 000005
【００７２】
本発明によれば、発電、化学、および石油化学の産業において高温で働く（作動）する管、鍛造品、パイプ、およびプレートを生産するために使用され得る、向上されたクリープ特性および耐水蒸気酸化性を有する高クロムマルテンサイト系耐熱鋼を提供することが可能である。
【図１】
2019524996.tif 000006
【国際調査報告】
2019524996.tif 000007
2019524996.tif 000008
2019524996.tif 000009